(57)【要約】  異種物質充填部が形成された連続鋳造用鋳型において、鋳型の使用回数を従来技術に比較して格段に延長させる。  本発明に係る鋼の連続鋳造用鋳型１は、表面が鋳型内壁面を形成し、裏面に冷却水路３１が形成された銅合金製の鋳型プレート２１と、前記冷却水路を覆うように前記鋳型プレートに取り付けられるバックアッププレート２３と、を備えた連続鋳造用鋳型であって、前記鋳型プレートの表面の少なくともメニスカスを含む領域に形成された凹部に、前記鋳型プレートの熱伝導率とは異なる熱伝導率の異種物質が充填された異種物質充填部２２が形成され、前記異種物質充填部が形成されている領域に対応する前記鋳型プレートの裏面の冷却水路には、水流を撹乱し且つ前記冷却水路の表面積を大きくする水流撹乱部３２が形成されている。
2020095932.tif 000002
【特許請求の範囲】
【請求項１】
表面が鋳型内壁面を形成し、裏面に冷却水路が形成された銅合金製の鋳型プレートと、
前記冷却水路を覆うように前記鋳型プレートに取り付けられるバックアッププレートと、を備えた鋼の連続鋳造用鋳型であって、
前記鋳型プレートの表面の少なくともメニスカスを含む領域に形成された凹部に、前記鋳型プレートの熱伝導率とは異なる熱伝導率の異種物質が充填された異種物質充填部が形成され、
前記異種物質充填部が形成されている領域に対応する前記鋳型プレートの裏面の冷却水路には、水流を撹乱し且つ前記冷却水路の表面積を大きくする水流撹乱部が形成されている、鋼の連続鋳造用鋳型。
【請求項２】
前記水流撹乱部が、前記水流の流れ方向に沿って複数配置され且つ前記冷却水路の鋳型幅方向及び冷却水路の厚み方向に広がる突起で構成されている、請求項１に記載の鋼の連続鋳造用鋳型。
【請求項３】
前記水流撹乱部が、前記冷却水路に千鳥配置に複数配置される突起で構成されている、請求項１に記載の鋼の連続鋳造用鋳型。
【請求項４】
前記異種物質充填部は、複数の円形凹部または擬似円形凹部を含み、且つ、複数形成されており、
前記鋳型プレートの表面における複数の異種物質充填部の上端から下端までの領域で、鋳型内壁面から前記冷却水路に向かう鋳型内壁面での熱流束が周期的に変化するように、前記複数の異種物質充填部が形成されている、請求項１から請求項３のいずれか１項に記載の鋼の連続鋳造用鋳型。
【請求項５】
前記異種物質充填部及び前記冷却水路は、下記の（１）式から下記の（３）式のうちの少なくとも１つの条件を満たすように形成されている、請求項４に記載の鋼の連続鋳造用鋳型。
ｄ＜Ｐ≦Ｓ  ………（１）
ｅ≦Ｌ≦１０００×Ｖｃ／ｆ  ………（２）
Ｆ≦Ｌ  ………（３）
ここで、（１）式から（３）式において、各記号は以下を表す。
ｄ；鋳型幅方向での異種物質充填部の幅（ｍｍ）
Ｐ；異種物質充填部のうち隣接する同士の鋳型幅方向での間隔距離（ｍｍ）
Ｓ；鋳型プレートの裏面に複数形成される冷却水路のうち隣接する同士の鋳型幅方向での間隔距離（ｍｍ）
ｅ；鋳片引き抜き方向での異種物質充填部の幅（ｍｍ）
Ｌ；異種物質充填部のうち隣接する同士の鋳片引き抜き方向の間隔距離（ｍｍ）
Ｖｃ；鋼の連続鋳造工程における鋳片引き抜き速度（ｍ／ｍｉｎ）
ｆ；鋼の連続鋳造工程における連続鋳造用鋳型の振動周波数（１／ｍｉｎ）
Ｆ；冷却水路に配置される突起のうち隣接する同士の鋳片引き抜き方向の間隔距離（ｍｍ）
【請求項６】
前記異種物質充填部は、下記の（４）式の条件を満たすように形成されている、請求項４または請求項５に記載の鋼の連続鋳造用鋳型。
０．５≦ｔ≦ｄ  ………（４）
ここで、（４）式において、各記号は以下を表す。
ｔ；異種物質充填部における異種物質の充填深さ（ｍｍ）
ｄ；鋳型幅方向での異種物質充填部の幅（ｍｍ）
【請求項７】
前記異種物質充填部を覆うように、鍍金層が前記鋳型プレートの表面に形成されている、請求項１から請求項６のいずれか１項に記載の鋼の連続鋳造用鋳型。
【請求項８】
請求項１から請求項７のいずれか１項に記載の鋼の連続鋳造用鋳型を用いた鋼の連続鋳造方法であって、冷却水路中の水流撹乱部が形成された位置では水流が乱流となるように前記連続鋳造用鋳型に冷却水を供給する、鋼の連続鋳造方法。
【発明の詳細な説明】
【技術分野】
【０００１】
本発明は、凝固シェルの不均一冷却に起因する鋳片表面割れを防止するとともに、鋳型の使用回数が従来技術よりも向上した連続鋳造用鋳型に関し、また、この連続鋳造用鋳型を用いた鋼の連続鋳造方法に関する。
【背景技術】
【０００２】
鋼の連続鋳造では、鋳型内に注入された溶鋼は水冷式鋳型によって冷却され、鋳型との接触面で溶鋼が凝固して凝固層（「凝固シェル」という）が生成される。この凝固シェルを外殻とし、内部を未凝固の溶鋼とする鋳片を、鋳型下方に設けた鋳片支持ロールで支持しつつ且つ水スプレーや気水スプレーによって冷却しつつ連続的に鋳型下方に引き抜き、中心部まで凝固させて鋼鋳片を製造している。【０００３】
鋳型での凝固シェルの冷却が不均一になると、凝固シェルの厚みが鋳片引き抜き方向及び鋳型幅方向で不均一となる。凝固シェルには、凝固シェル自体の収縮や変形に起因する応力が作用する。この応力は凝固シェルの薄肉部に集中し、集中した応力によって凝固初期の凝固シェルの表面に割れが発生する。この割れは、その後の熱応力や連続鋳造機の曲げ応力及び矯正応力などの外力によって拡大し、大きな表面割れとなる。鋳片の表面割れは、次工程の熱間圧延工程において鋼製品の表面欠陥となる。したがって、鋼製品の表面欠陥の発生を防止するためには、鋳片表面を溶削する、または、研削し、鋳片段階でその表面割れを除去することが必要である。【０００４】
鋳型内の不均一凝固は、特に、炭素含有量が０．０８〜０．１７質量％の鋼（「中炭素鋼」という）で発生しやすい。中炭素鋼では凝固時に包晶反応が起こる。鋳型内の不均一凝固は、包晶反応によるδ鉄（フェライト）からγ鉄（オーステナイト）への変態時の体積収縮による変態応力に起因すると考えられている。つまり、包晶反応時の変態応力に起因する歪みによって凝固シェルが変形し、この変形により凝固シェルが鋳型内壁面から離れる。鋳型内壁面から離れた部位は鋳型による冷却が低下し、この鋳型内壁面から離れた部位の凝固シェル厚みが薄くなる。凝固シェル厚みが薄くなると、この部分に上記応力が集中し、表面割れが発生すると考えられている。【０００５】
そこで、包晶反応を伴う鋼の鋳片表面割れを防止することを目的として、多数の提案がなされている。例えば、特許文献１には、鋳型内壁面に、鋳型プレート（「鋳型銅板」ともいう）を構成する銅合金とは熱伝導率が異なる部位であって、それぞれが独立して複数形成されている異種物質充填部を有する連続鋳造用鋳型が提案されている。特許文献１は、この鋳型を用いることで、凝固初期の凝固シェルの不均一冷却による鋳片の表面割れを効果的に防止できる旨を記載している。特に、包晶反応を伴う中炭素鋼での、δ鉄からγ鉄への変態に起因する凝固シェル厚みが不均一になることによる鋳片の表面割れを効果的に防止できる旨が記載されている。
【先行技術文献】
【特許文献】
【０００６】
【特許文献１】特開２０１７−３９１６５号公報
【発明の概要】
【発明が解決しようとする課題】
【０００７】
特許文献１に記載された鋼の連続鋳造用鋳型では、鋳型プレートとは異なる材料である異種物質充填部が鋳型プレートに形成されているので、鋳型プレートと異種物質充填部とで熱膨張率が異なり、これらの境界部位に熱応力が集中し易い。結果的に、鋳型表面に割れが生じ易い。また、特許文献１は、熱履歴による鋳型表面の割れを抑制することを目的として、異種物質充填部を覆う鍍金層を鋳型内壁面に設けることが好ましいとし、これにより、鋳型の長寿命化を図ることが可能としている。しかしながら、鋳型内壁面に鍍金層を設けたとしても、鋳型プレートと異種物質充填部とで熱応力の差が生じることに変わりはなく、異種物質充填部が形成された鋳型は使用寿命が短い傾向にある。つまり、特許文献１に記載された鋳型の使用寿命を延長する技術が希求されている。【０００８】
本発明は、上記事情に鑑みてなされたもので、その目的とするところは、異種物質充填部が形成された鋼の連続鋳造用鋳型において、鋳型の使用回数を従来技術に比較して格段に延長させることが可能な連続鋳造用鋳型を提供することである。また、前記連続鋳造用鋳型を用いた鋼の連続鋳造方法を提供することである。
【課題を解決するための手段】
【０００９】
本発明者らは、前記課題を解決するべく鋭意検討した。その結果、異種物質充填部が形成された領域に対応する冷却水路と、該冷却流路を通過する水流との熱伝達係数を増大させ、前記領域の鋳型プレートを効果的に抜熱することが有効であるとの知見を得た。これは、異種物質充填部が形成された領域の鋳型プレートを効果的に抜熱することで、異種物質充填部及び鋳型プレートの温度が下がり、これによって鋳型プレートと異種物質充填部との境界部位の熱応力が低減されることによる。【００１０】
本発明は、上記知見に基づきなされたものであり、その要旨は以下のとおりである。
［１］  表面が鋳型内壁面を形成し、裏面に冷却水路が形成された銅合金製の鋳型プレートと、
前記冷却水路を覆うように前記鋳型プレートに取り付けられるバックアッププレートと、を備えた鋼の連続鋳造用鋳型であって、
前記鋳型プレートの表面の少なくともメニスカスを含む領域に形成された凹部に、前記鋳型プレートの熱伝導率とは異なる熱伝導率の異種物質が充填された異種物質充填部が形成され、
前記異種物質充填部が形成されている領域に対応する前記鋳型プレートの裏面の冷却水路には、水流を撹乱し且つ前記冷却水路の表面積を大きくする水流撹乱部が形成されている、鋼の連続鋳造用鋳型。
［２］  前記水流撹乱部が、前記水流の流れ方向に沿って複数配置され且つ前記冷却水路の鋳型幅方向及び冷却水路の厚み方向に広がる突起で構成されている、上記［１］に記載の鋼の連続鋳造用鋳型。
［３］  前記水流撹乱部が、前記冷却水路に千鳥配置に複数配置される突起で構成されている、上記［１］に記載の鋼の連続鋳造用鋳型。
［４］  前記異種物質充填部は、複数の円形凹部または擬似円形凹部を含み、且つ、複数形成されており、
前記鋳型プレートの表面における複数の異種物質充填部の上端から下端までの領域で、鋳型内壁面から前記冷却水路に向かう鋳型内壁面での熱流束が周期的に変化するように、前記複数の異種物質充填部が形成されている、上記［１］から上記［３］のいずれかに記載の鋼の連続鋳造用鋳型。
［５］  前記異種物質充填部及び前記冷却水路は、下記の（１）式から下記の（３）式のうちの少なくとも１つの条件を満たすように形成されている、上記［４］に記載の鋼の連続鋳造用鋳型。
ｄ＜Ｐ≦Ｓ  ………（１）
ｅ≦Ｌ≦１０００×Ｖｃ／ｆ  ………（２）
Ｆ≦Ｌ  ………（３）
ここで、（１）式から（３）式において、各記号は以下を表す。
ｄ；鋳型幅方向での異種物質充填部の幅（ｍｍ）
Ｐ；異種物質充填部のうち隣接する同士の鋳型幅方向での間隔距離（ｍｍ）
Ｓ；鋳型プレートの裏面に複数形成される冷却水路のうち隣接する同士の鋳型幅方向での間隔距離（ｍｍ）
ｅ；鋳片引き抜き方向での異種物質充填部の幅（ｍｍ）
Ｌ；異種物質充填部のうち隣接する同士の鋳片引き抜き方向の間隔距離（ｍｍ）
Ｖｃ；鋼の連続鋳造工程における鋳片引き抜き速度（ｍ／ｍｉｎ）
ｆ；鋼の連続鋳造工程における連続鋳造用鋳型の振動周波数（１／ｍｉｎ）
Ｆ；冷却水路に配置される突起のうち隣接する同士の鋳片引き抜き方向の間隔距離（ｍｍ）
［６］  前記異種物質充填部は、下記の（４）式の条件を満たすように形成されている、上記［４］または上記［５］に記載の鋼の連続鋳造用鋳型。
０．５≦ｔ≦ｄ  ………（４）
ここで、（４）式において、各記号は以下を表す。
ｔ；異種物質充填部における異種物質の充填深さ（ｍｍ）
ｄ；鋳型幅方向での異種物質充填部の幅（ｍｍ）
［７］  前記異種物質充填部を覆うように、鍍金層が前記鋳型プレートの表面に形成されている、上記［１］から上記［６］のいずれかに記載の鋼の連続鋳造用鋳型。
［８］  上記［１］から上記［７］のいずれかに記載の鋼の連続鋳造用鋳型を用いた鋼の連続鋳造方法であって、冷却水路中の水流撹乱部が形成された位置では水流が乱流となるように前記連続鋳造用鋳型に冷却水を供給する、鋼の連続鋳造方法。
【発明の効果】
【００１１】
本発明に係る鋼の連続鋳造用鋳型には、異種物質充填部が形成された領域に対応する範囲の冷却水路に、水流を撹乱し且つ冷却水路の表面積を大きくする水流撹乱部を設けてある。これにより、その範囲の冷却水路では、水流と冷却水路との熱伝達係数が大きくなって対流伝熱量が増大し、異種物質充填部が形成された領域の鋳型プレートの熱を効果的に除去可能としている。異種物質充填部と鋳型プレートとを効果的に冷却することで、鋳型プレートと異種物質充填部との境界部位で生じる熱応力を効果的に抑えることができる。結果的に、包晶反応を伴う鋼種の鋳片表面割れを防止し且つ異種物質充填部が形成された鋳型の使用回数の延長、つまり、長寿命化を図ることが可能となる。
【図面の簡単な説明】
【００１２】
【図１】図１は鋼の連続鋳造用鋳型の斜視図である。
【図２】図２は、本発明の実施形態の鋳型長辺を構成する鋳型プレートの表面の一例を示す図である。
【図３】図３は、図２の四角形（□）で囲った部位の鋳型長辺の構造を示す図である。
【図４】図４は、本発明の別の実施形態の鋳型プレートの裏面を示す図である。
【図５】図５は、本発明の別の実施形態の鋳型長辺の鉛直断面図である。
【発明を実施するための形態】
【００１３】
以下、添付図面を参照して本発明を具体的に説明する。
【００１４】
本発明を説明する前に、鋼の連続鋳造方法を簡単に説明する。連続鋳造用鋳型の斜視図を図１に示す。スラブ鋳片を連続鋳造するための連続鋳造用鋳型１（以下、単に「鋳型１」とも記す）は、相対する一対の鋳型長辺２と、鋳型長辺２に挟持され且つ相対する一対の鋳型短辺３とを有する。鋳型１の上方には、溶鋼４を収容するタンディッシュ（図示せず）が配置されており、タンディッシュの底部には浸漬ノズル５が設置されている。一対の鋳型長辺２と一対の鋳型短辺３とで、鋳型１には矩形の内部空間が形成されており、この内部空間に浸漬ノズル５が挿入されている。後述するように、鋳型長辺２及び鋳型短辺３の溶鋼４と接触する側は、銅合金製の鋳型プレートで構成され、この鋳型プレートの背面にはバックアッププレートが配置されている。
【００１５】
鋳型長辺２及び鋳型短辺３を構成する銅合金製の鋳型プレートには、溶鋼４と接する面の裏側の面に冷却水路が形成されており、この冷却水路に冷却水を通過させて鋳型１を冷却している。鋼の連続鋳造の操業では、鋳型１の内部空間に浸漬ノズル５を介して溶鋼４を注入し、溶鋼４を鋳型１によって冷却して凝固させ、鋳型１との接触面に凝固シェルを形成させる。この凝固シェルを外殻とし、内部を未凝固の溶鋼４とする鋳片を、鉛直方向下方となる鋳片引き抜き方向Ａに鋳型１から連続的に引き抜き、鋼のスラブ鋳片を製造する。鋳型１においては、溶鋼４及び高温の鋳片と接触することで、鋳型プレートの表面温度（溶鋼と接触する側の温度）は上昇し、鋳型内のメニスカスＭ（鋳型内溶鋼湯面）の位置近傍で最高値を示す。図１では、メニスカスＭの位置を一点鎖線で示している。
【００１６】
鋼種にもよるが、特に、鋳型内壁面のメニスカスＭの位置で、凝固シェルから鋳片引き抜き方向Ａ及び鋳型幅方向Ｂで均一な抜熱を行うことが望ましい。凝固シェル厚みの均一な成長を促進できるからである。ここで、鋳片引き抜き方向Ａと鋳型幅方向Ｂとは直交している。また、鋳型プレートとしては、熱応力に対する変形抵抗が高く、且つ、冷却水による冷却効果を高めることのできる熱伝導率の高い銅合金を使用する。
【００１７】
鋳型１の下方には鋳片支持ロール（図示せず）が複数配置されており、且つ、隣接する鋳片支持ロールの間には、水スプレーノズルまたはエアーミストスプレーノズルが配置されている。水スプレーノズルまたはエアーミストスプレーノズルを介して冷却水を鋳片表面に吹き付けて鋳片を冷却しつつ鋳片支持ロールで鋳片を支持しつつ引き抜き、鋳片の中心部まで凝固が完了した後に、鋳片を所定の長さに切断する。
【００１８】
上記のようにして、次工程の熱間圧延の対象となる所定長さの鋼鋳片が製造される。
【００１９】
本発明は、異種物質充填部が設けられた鋳型プレートを冷却する冷却水路に、水流を撹乱し且つ冷却水路の表面積を大きくする部材を設けることで、冷却水路と冷却水との熱伝達係数を増大させ、鋳型プレートを効果的に抜熱する。これにより、異種物質充填部及びその周囲の鋳型プレートの温度を下げ、鋳型プレートと異種物質充填部との境界部位で生じる熱応力を抑え、連続鋳造用鋳型の長寿命化を図る。
【００２０】
本発明に係る連続鋳造用鋳型の実施形態の一例を説明する。連続鋳造用鋳型１を構成する鋳型長辺２及び鋳型短辺３は、それぞれ、表面が鋳型内壁面を形成し、裏面に冷却水路が形成される鋳型プレートと、この鋳型プレートに、ボルトやナットによって取り付けられるバックアッププレートとを有する。
【００２１】
鋳型長辺２を構成する鋳型プレートの表面の一例を図２に示す。鋳型プレート２１の表面には、メニスカスＭを含む領域に形成された凹部（へこみ部）に、鋳型プレート２１とは熱伝導率が異なる異種物質が充填された異種物質充填部２２が形成されている。異種物質充填部２２は、少なくともメニスカスＭを含むメニスカス近傍の鋳片引き抜き方向Ａ及び鋳型幅方向Ｂに形成されている。異種物質を凹部に嵌合する形状に加工して、凹部に嵌め込んで異種物質を充填することも可能であるが、鍍金手段や溶射手段などによって凹部に異種物質を充填することも可能である。鍍金手段や溶射手段などによって凹部に異種物質を充填する場合には、凹部と異種物質との間に空隙が生じることを防ぐことができる。
【００２２】
鋳型プレート２１の表面には、円形状凹部を複数形成し、異種物質を円形状凹部に充填して、互いに独立した複数の異種物質装入部２２を形成する。その場合、鋳型内壁面から冷却水路に向かう鋳型内壁面での熱流束が周期的に変化するように、異種物質装入部２２の各々を規則的に配列することが好ましい。
【００２３】
メニスカスＭの近傍を含む領域に異種物質充填部２２を複数配列することで、メニスカスＭの近傍を含む領域の鋳片引き抜き方向Ａ及び鋳型幅方向Ｂにおける鋳型プレート２１の熱抵抗は、規則的且つ周期的に増減される。これにより、メニスカスＭの近傍、つまり、凝固初期での凝固シェルから鋳型プレート２１への熱流束が規則的且つ周期的に増減する。熱流束の規則的且つ周期的な増減により、δ鉄からγ鉄への変態によって発生する応力や熱応力が低減し、これらの応力によって生じる凝固シェルの変形が小さくなる。凝固シェルの変形が小さくなることで、凝固シェルの変形に起因する不均一な熱流束分布が均一化され、且つ、発生する応力が分散されて個々の歪量が小さくなる。その結果、凝固シェル表面における表面割れの発生が防止される。
【００２４】
なお、凹部は、鋳型プレート２１の表面における形状が完全な円形（「円形凹部」という）ではなく、擬似円形（「擬似円形凹部」という）であってもよい。擬似円形とは、例えば楕円形や、角部を円や楕円とする正方形や長方形など、角部を有していない形状である。更には、花びら模様のような形状であってもよい。
【００２５】
鋳型内壁面での熱流束の変化を確実に周期的なものとするべく、隣接する異種物質充填部２２の間隔は同じであることが好ましい。また、鋳型長辺２及び鋳型短辺３を構成する鋳型プレートの熱伝導率に対して異種物質の熱伝導率は８０％以下または１２５％以上であることが好ましい。なお、異種物質の熱伝導率は雰囲気温度の変化に伴い変化する。よって、異種物質及び鋳型プレートの熱伝導率は、鋳型の製造時における室温（常温）時を基準とする。室温時において、異種物質の熱伝導率が鋳型プレートの熱伝導率に対して２０％程度の差があれば、鋳型内壁面での熱流束の規則的且つ周期的な増減により、δ鉄からγ鉄への変態によって発生する応力や熱応力を低減させることが可能である。但し、前述の変態によって発生する応力などを低減させて、鋳片の表面割れを防ぐことが可能であればよいので、異種物質の熱伝導率が必ずしも前述の範囲である必要はないし、異種物質充填部２２同士の間隔も必ずしも同じである必要はない。
【００２６】
鋳型プレートの熱伝導率に対して熱伝導率が８０％以下となる異種物質の例としては、鍍金や溶射のしやすいＮｉ（熱伝導率；約９０Ｗ／（ｍ×Ｋ））及びＮｉ合金（熱伝導率；約４０〜９０Ｗ／（ｍ×Ｋ））を用いることができる。鋳型プレートには、銅合金（熱伝導率；約１００〜３８５Ｗ／（ｍ×Ｋ））を使用し、例えば高熱伝導型の銅合金（熱伝導率；約３１８Ｗ／（ｍ×Ｋ））や電磁攪拌用の低熱伝導型の銅合金（熱伝導率；約１１９〜２３９Ｗ／（ｍ×Ｋ））を用いることができる。但し、異種物質及び鋳型プレートには、Ｎｉ合金や銅合金以外の金属を使用可能である。
【００２７】
鋳型プレートとしては、純銅（熱伝導率；約３９８Ｗ／（ｍ×Ｋ））や前述の銅合金を使用してもよい。特に、鋳型内溶鋼の電磁攪拌を行う場合には、コイルからの溶鋼中への磁場強度を減衰させないために、銅成分以外の成分が数質量％加えられ、導電率が低くなった銅合金を使用することが好ましい。銅合金の熱伝導率は純銅に比べて低下する。即ち、鋳型１の用途に応じて、異種物質及び／または鋳型プレートの材料を適宜選択して、異種物質及び鋳型プレートの熱伝導率を調整することが望ましい。
【００２８】
図示及び説明を省略してある鋳型短辺３の表面に、鋳型長辺２と同様に異種物質充填部を形成してもよい。但し、スラブ鋳片においては、その形状に起因して長辺面側の凝固シェルに応力集中が起こりやすく、長辺面側で表面割れが発生しやすい。したがって、スラブ鋳片用の連続鋳造用鋳型の鋳型長辺には、異種物質充填部を設置することが必要であるが、鋳型短辺には必ずしも異種物質充填部を設置する必要はない。
【００２９】
初期凝固への影響を勘案して、定常鋳造時のメニスカスＭの位置よりも距離Ｑ離れた上方の位置から、メニスカスよりも距離Ｒ離れた下方の位置までの鋳型内壁面の領域に、異種物質充填部２２を設けることが好ましい。距離Ｑはゼロより大きい任意の値である。距離Ｒは下記の（５）式から算出できる。
【００３０】
Ｒ（ｍｍ）＝２×Ｖｃ×１０００／６０  ………（５）
ここで、Ｖｃは、鋼の連続鋳造工程における鋳片引き抜き速度（ｍ／ｍｉｎ）である。
【００３１】
距離Ｒは、凝固開始した後の凝固シェル（鋳片）が、異種物質充填部２２が形成された領域を通過する時間に関係する。凝固シェル（鋳片）は、凝固開始後から少なくとも２秒間、異種物質充填部２２が設置された領域内に滞在することが好ましい。凝固シェル（鋳片）が凝固開始後から少なくとも２秒間、異種物質充填部２２が設置された領域に存在するためには、メニスカスＭよりも（５）式で求まる距離Ｒ以上下方まで異種物質充填部２２を設置することが必要である。
【００３２】
凝固開始した後の鋳片が異種物質充填部２２の設置された領域内に滞在する時間を２秒以上確保すれば、異種物質充填部２２による、鋳型内壁面から冷却水路に向かう熱流束の周期的な変化による効果が十分に得られる。つまり、凝固シェルの異種物質充填部２２の領域内での滞在時間を２秒以上とすることで、表面割れの発生しやすい高速鋳造時や中炭素鋼の鋳造時でも、鋳片表面割れの防止効果が得られる。但し、異種物質充填部２２による熱流束の周期的な変化の効果を安定して得るうえでは、凝固シェルが異種物質充填部２２の設置された領域を通過する時間として４秒以上を確保することがより好ましい。一方、薄スラブ連続鋳造機の場合は、鋳片引き抜き速度が速いので、距離Ｒが大きく、異種物質充填部２２を設置すべき鋳片引き抜き方向Ａの範囲が大きくなり、鋳型の加工コストが嵩む場合がある。このような場合でも、前記の異種物質充填部２２を通過する時間を１秒以上確保すれば、該時間に見合った熱流束の周期的変化効果を得ることができる。
【００３３】
異種物質充填部２２が形成される領域の上端は、メニスカスＭよりも上方である限り特に限定されない。したがって、距離Ｑはゼロを超えた任意の値となる。但し、鋳造中にメニスカスＭは上下方向に変動するので、異種物質充填部２２の領域の上端が常にメニスカスＭよりも上方位置となるように、メニスカスＭよりも１０ｍｍ程度上方位置まで、異種物質充填部２２を形成することが好ましい。望ましくは２０ｍｍ程度上方位置までとする。メニスカスＭの位置は、鋳型長辺２の上端から６０〜１５０ｍｍ下方位置とするのが一般的であり、これに応じて異種物質充填部２２を形成する領域を決めればよい。
【００３４】
鋼の連続鋳造工程では、高温の溶鋼を鋳型の内部空間に注入するので、鋳型プレートの温度は上昇する。このため、鋳型長辺及び鋳型短辺を構成する鋳型プレートには冷却水路が形成されていて、該冷却水路に冷却水を通過させて鋳型プレートを冷却しており、これにより鋳型の形態を維持している。但し、異種物質充填部２２の熱膨張率は鋳型プレート２１の熱膨張率とは異なり、そのために、これらの境界に集中する熱応力に起因して鋳型プレートの表面（鋳型内壁面）に割れが生じる可能性がある。
【００３５】
そこで、本発明では、鋳型プレート２１の異種物質充填部２２が形成されている領域を対応して冷却する冷却水路の範囲に、水流を撹乱し且つ冷却水路の表面積を大きくする水流撹乱部を形成して、当該部位における冷却水路と水流との熱伝達係数を増大させる。これにより、異種物質充填部２２が形成された領域の鋳型プレートの抜熱を促進させる。
【００３６】
水流撹乱部について説明する。図３に、図２に示す四角形（□）で囲った部位の鋳型長辺の構造を示す。図３において、（ａ）は鋳型プレートの表面を示す平面図であり、（ｂ）は鋳型プレートの裏面を示す平面図である。（ｃ）は前記部位の鋳型長辺の鉛直断面図であり、（ｄ）は前記部位の鋳型長辺の水平断面図である。なお、図３（ｃ）及び図３（ｄ）に示すように、鋳型プレート２１の背面には、鋳型プレート２１に形成された冷却水路３１を覆うように、バックアッププレート２３が取り付けられている。
【００３７】
図３（ｂ）に示すように、鋳型プレート２１の裏面には冷却水路３１が形成されている。冷却水路３１は、鋳片引き抜き方向Ａに沿って伸長している縦長形状の複数の溝で構成され、この複数の溝は鋳型幅方向Ｂに整列している。縦長形状であることによって、冷却水路３１への水の供給流量を少なくしても冷却水路３１における線流速を容易に速くでき、水流の温度を低く抑えやすく、鋳型プレート２１を効率的に冷却できる。
【００３８】
本発明に係る連続鋳造用鋳型１では、異種物質充填部２２が形成されている領域に対応する鋳型プレート２１の裏面の冷却水路３１に、水流を撹乱する水流撹乱部が形成されている。水流撹乱部は、例えば、図３（ｂ）〜（ｄ）に示すように、冷却水路３１の鋳型幅方向Ｂ及び冷却水路３１の厚み方向に広がって設置される突起３２で構成することができる。つまり、突起３２は、冷却水路３１の流路面積を縮小させて、冷却水路３１を流れる水流に対して障害物となるように、冷却水路３１の鋳型幅方向Ｂ及び冷却水路３１の厚み方向に広がって設置されている。
【００３９】
冷却水路内の水流をより一層撹乱し且つ冷却水路３１の表面積をより一層大きくするために、この突起３２を、水流の流れ方向（鋳片引き抜き方向Ａの逆方向）に沿って冷却水路３１に複数配置することが好ましい。突起３２は、冷却水路３１に設けた溝（図示せず）に嵌め込む、溶接によって鋳型プレート２１に接合する、接着剤で鋳型プレート２１に接合するなどして設置することができる。
【００４０】
冷却水路３１を流れる水流が突起３２に衝突して撹乱され、突起３２が設けられた領域における水流は乱流の度合が増加し、冷却水路３１に接する水流（乱流）の境界層の厚みが薄くなる。その結果、冷却水路３１から水流への熱伝達係数が大きくなり、異種物質充填部２２が形成された領域の鋳型プレート２１を効果的に冷却することが可能となる。また、突起３２によって、冷却水が鋳型プレート２１に接触する表面積が大きくなるので、より効果的に、異種物質充填部２２が形成された領域の鋳型プレート２１を冷却することが可能となる。
【００４１】
ここで、突起３２は、鋳型幅方向Ｂでは、冷却水路３１の幅（鋳型幅方向の長さ）の１／３以上、鋳型幅方向全体以下となる長さとすることが好ましい。また、冷却水路３１の厚み方向では、鋳型プレート２１の裏面（冷却水路３１の底面）から１ｍｍ以上、冷却水路３１の厚みｗの１／２以下となる高さ（長さ）とすることが好ましい。なお、図３では、突起３２は、異種物質充填部２２が形成されている領域に対応する鋳型プレート２１の裏面の位置に形成されているが、鋳型プレート２１の上端から下端までの冷却水路３１に突起３２を設けてもよい。また、図３は、突起３２が冷却水路３１の鋳型幅方向全体を覆うように形成された例を示している。
【００４２】
冷却水路３１を流れる水流の乱流の度合または水流が層流であるかは、公知のレイノルズ数Ｒｅを指標にして判断できる。一般的に、水流の密度（ｋｇ／ｍ３）と、水流の線速度（ｍ／ｓ）と、水流が流れる距離などの特性長さ（ｍ）と、水流の粘性係数（Ｐａ×ｓ）とから、レイノルズ数Ｒｅが算出可能である。本発明に係る連続鋳造用鋳型では、突起３２が無い場合の冷却水路３１の厚みｗ（図３（ｃ）を参照）を「特性長さ（ｍ）」に採用して、レイノルズ数Ｒｅを算出すればよい。突起３２が無いと仮定して算出されたレイノルズ数Ｒｅが２３００を超える条件で冷却水を冷却水路３１に供給すれば、突起３２が形成された領域では、突起３２によって冷却水路３１の厚みが小さくなり、突起３２に衝突した水流は乱流になっているとみなし得る。
【００４３】
本発明に係る連続鋳造用鋳型においては、異種物質充填部２２及び冷却水路３１が、下記の（１）式から（３）式のうちの少なくとも１つの条件を満たすように、鋳型プレート２１に形成されていることが好ましい。
【００４４】
ｄ＜Ｐ≦Ｓ  ………（１）
ｅ≦Ｌ≦１０００×Ｖｃ／ｆ  ………（２）
Ｆ≦Ｌ  ………（３）
ここで、（１）式から（３）式において、各記号は以下を表す。
【００４５】
ｄ；鋳型幅方向での異種物質充填部の幅（ｍｍ）
Ｐ；異種物質充填部のうち隣接する同士の鋳型幅方向での間隔距離（ｍｍ）
Ｓ；鋳型プレートの裏面に複数形成される冷却水路のうち隣接する同士の鋳型幅方向での間隔距離（ｍｍ）
ｅ；鋳片引き抜き方向での異種物質充填部の幅（ｍｍ）
Ｌ；異種物質充填部のうち隣接する同士の鋳片引き抜き方向の間隔距離（ｍｍ）
Ｖｃ；鋼の連続鋳造工程における鋳片引き抜き速度（ｍ／ｍｉｎ）
ｆ；鋼の連続鋳造工程における連続鋳造用鋳型の振動周波数（１／ｍｉｎ）
Ｆ；冷却水路に配置される突起のうち隣接する同士の鋳片引き抜き方向の間隔距離（ｍｍ）
なお、「間隔距離」とは、各部位の隣接する２つの部位の鋳片引き抜き方向Ａまたは鋳型幅方向Ｂにおける中心間距離をいう（図３を参照）。
【００４６】
また、本発明に係る連続鋳造用鋳型においては、異種物質充填部２２が、下記の（４）式の条件を満たすように、鋳型プレート２１に形成されていることが好ましい。
【００４７】
０．５≦ｔ≦ｄ  ………（４）
ここで、（４）式において、ｔ；異種物質充填部における異種物質の充填深さ（ｍｍ）、ｄ；鋳型幅方向での異種物質充填部の幅（ｍｍ）である。
【００４８】
連続鋳造用鋳型においては、冷却水路３１が鋳型プレート２１の裏面に形成されているので、鋳型プレート２１のうち、冷却水路３１に近い部位が遠い部位よりも冷却が進み、鋳型プレート２１の表面の冷却度合が不均一になる傾向がある。異種物質充填部２２による熱抵抗の周期的な増減量への冷却水路３１による冷却の影響を抑えるために、（１）式を満たすことが好ましい。つまり、異種物質充填部２２の鋳型幅方向Ｂでの間隔距離Ｐを、異種物質充填部２２の幅ｄ以上且つ冷却水路３１の間隔距離Ｓ以下とすることが好ましい（図３（ｄ）を参照）。
【００４９】
また、鋳型プレート２１の裏面の冷却水路３１を流れる冷却水で鋳型プレート２１を冷却しているので、鋳型プレート２１は冷却水路３１から放射状に抜熱される。したがって、鋳型プレート２１の表面においては、冷却水路３１に近い部位と遠い部位とで冷却むらが生じる。異種物質充填部２２による熱抵抗の周期的な増減により、δ鉄からγ鉄への変態によって発生する応力や熱応力が低減する効果をより発揮させるためには、冷却水路３１の間隔距離Ｓよりも小さな間隔で熱流束差を出すことが好ましい。したがって、（１）式を持たすこと、つまり、異種物質充填部２２の鋳型幅方向Ｂの間隔距離Ｐを冷却水路３１の間隔距離Ｓ以下とすることが好ましく、異種物質充填部２２の幅ｄは間隔距離Ｐ未満であることが好ましい。
【００５０】
異種物質充填部２２の幅ｄは２〜２０ｍｍとすることが好ましい。異種物質充填部２２が擬似円形の場合には、幅ｄとして、下記の（６）式から求まる円相当径を採用してもよい。
【００５１】
円相当径＝（４×Ｓ／π）１／２  ………（６）
ここで（６）式において、Ｓは異種物質充填部２２の面積（ｍｍ２）である。
【００５２】
幅ｄあるいは円相当径を２ｍｍ以上とすることで、異種物質を鍍金手段や溶射手段によって円形や擬似円形の凹部に充填することが容易となる。一方、幅ｄ及び円相当径を２０ｍｍ以下とすることで、異種物質充填部２２での熱流束の低下が抑制され、つまり、異種物質充填部２２での凝固遅れが抑制され、その位置での凝固シェルへの応力集中が防止され、凝固シェルにおける表面割れ発生を防止し易くなる。
【００５３】
また、鋼の連続鋳造方法では、鋳型に溶鋼を注入する際に、溶鋼の鋳型への焼き付きを防止するために、モールドパウダーを溶鋼湯面上に投入しつつ鋳型を振動させることが一般的である。この振動に起因して、鋳片の表面には鋳片引き抜き方向Ａにおいて周期的にオシレーションマークが形成されることが知られており、鋳片引き抜き方向Ａにおいて周期的に鋳片の厚みが変わる傾向がある。
【００５４】
異種物質充填部２２の幅ｅ（ｍｍ）と、隣接する異種物質充填部２２の間隔距離Ｌ（ｍｍ）と、鋳片引き抜き速度Ｖｃ（ｍ／ｍｉｎ）と、鋳型の振動周波数ｆ（１／ｍｉｎ）とが、（２）式を満たすことで、鋳片の横割れを抑制することができる。つまり、鋳片引き抜き方向Ａの異種物質充填部２２の幅ｅが、オシレーションマークに起因する鋳片の増減する厚みの鋳片引き抜き方向Ａにおける１周期の長さ（ピッチ）よりも小さくなれば、鋳片の横割れを抑制することができる。
【００５５】
隣接する突起３２の間隔距離Ｆと、隣接する異種物質充填部２２の鋳片引き抜き方向Ａの間隔距離Ｌとが（３）式を満たすことは、鋳片引き抜き方向Ａに隣接する異種物質充填部２２の間の部位に対応する位置に突起３２が形成されることを意味する。これにより、その部分の冷却水路は突起の表面積分の表面積が大きくなり、冷却水路では水流が乱流となりやすくなる。その結果、鋳型プレート２１の抜熱がより効果的に行われる。
【００５６】
なお、（４）式を満たすべく、異種物質の充填厚みｔを０．５ｍｍ以上ｄｍｍ以下とすることが好ましい。異種物質充填部２２の充填厚みｔ（図３（ｄ）を参照）が０．５ｍｍ未満では、異種物質充填部２２における熱流束の変動量が不十分になる可能性がある。一方で、充填厚みｔが大き過ぎると、異種物質の凹部への充填が難しくなる。したがって、充填厚みｔは鋳型幅方向での異種物質充填部の幅ｄ（ｍｍ）以下にすることが好ましい。また、充填厚みｔは、最大でも１０ｍｍとすることが好ましい。充填厚みｔが１０ｍｍを超えると、異種物質の充填が難しくなるからである。
【００５７】
図４に示すように、冷却水路３１に千鳥配置に突起４２を複数配置してもよい。これにより、図３の場合と同様に、突起４２が設けられた冷却水路３１の水流が乱流になり易い。突起４２を、例えばラグビーボールを半分に切って形成される楕円体状にすれば、水流はより乱流度合は強くなり、鋳型プレート２１と水流との熱伝達係数が高くなり、異種物質充填部２２が形成された鋳型プレート２１の領域を効果的に冷却することが可能となる。ここで、「千鳥配置」とは、鋳型幅方向Ｂに並んで配置される突起４２の群は、鋳片引き抜き方向Ａに隣り合う、上段及び／または下段の鋳型幅方向Ｂに並んで配置される突起４２の群に対して、突起４２の群の幅方向ピッチの半分の位置に配置されることである。なお、本明細書では、鋳型幅方向Ｂに並んで配置される突起４２が１つの場合も「群」と称す。
【００５８】
図３では、冷却水路３１の鋳型プレート２１側、つまり、冷却水路３１の底面側に突起３２を設けてあるが、冷却水路３１のバックアッププレート２３側に突起３２を設けてもよい。その場合には、冷却水に面する鋳型プレート２１の表面積は小さくなるものの、冷却水路では水流が乱流となりやすくなることに変わりはなく、鋳型プレート２１の抜熱をより効果的に行なうことは可能であり、本発明の効果を十分に奏する。
【００５９】
図５に示すように、異種物質充填部２２を覆うように鍍金層５１を鋳型プレート２１の表面に形成してもよい。これにより、凝固シェルによる磨耗や熱履歴による鋳型表面の割れを抑制できる。鍍金層５１は、一般的に用いられるニッケルまたはニッケルを含有する合金、例えば、ニッケル−コバルト合金（Ｎｉ−Ｃｏ合金）やニッケル−クロム合金（Ｎｉ−Ｃｒ合金）などを鍍金処理または溶射処理することで形成できる。
【００６０】
以上に説明した連続鋳造用鋳型を用い、冷却水路中の水流撹乱部が形成された位置では水流が乱流となるように連続鋳造用鋳型に冷却水を供給して、鋳片を鋳造する鋼の連続鋳造を行うことで、特に、溶鋼が中炭素鋼の場合には、鋳片表面割れを効果的に防止し且つ同一鋳型を用いて長期間の連続鋳造操業を行うことができる。
【実施例１】
【００６１】
図２に記載されているような異種物質充填部が鋳型内壁面に形成された連続鋳造用鋳型ではあるが、図３（ｂ）〜（ｄ）に示す突起３２が冷却水路に形成されていない連続鋳造用鋳型を準備し、この鋳型を用いて鋼の連続鋳造の操業を行った（比較例）。準備した連続鋳造用鋳型は、鋳型長辺の長さ２．１ｍ、鋳型短辺の長さ０．２２ｍの矩形の内面空間を有する鋳型であり、鋳型長辺及び鋳型短辺を構成する鋳型プレートを、室温における熱伝導率が約３８０（Ｗ／（ｍ×Ｋ））である銅合金で作製した。【００６２】
連続鋳造の対象鋼種としては、化学成分が、Ｃ；０．０８〜０．１７質量％、Ｓｉ；０．１０〜０．３０質量％、Ｍｎ；０．５０〜１．２０質量％、Ｐ；０．０１０〜０．０３０質量％、Ｓ；０．００５〜０．０１５質量％、Ａｌ；０．０２０〜０．０４０質量％、残部Ｆｅ及び不可避的不純物である中炭素鋼とした。１チャージの溶鋼質量は３００トンである。比較例では、中炭素鋼の溶鋼を、準備した鋳型に注入しつつ、鋳型を鋳片引き抜き方向に振動させながら鋳型を冷却して凝固シェルを形成させ、該凝固シェルを引き抜いてスラブ鋳片を鋳造した。鋳片引き抜き速度Ｖｃは２．０（ｍ／ｍｉｎ）とした。【００６３】
連続鋳造操業では、振動している鋳型内の溶鋼上にモールドパウダーを投入して、鋳型の溶鋼の焼き付きを防止した。モールドパウダーとしては、塩基度（（質量％ＣａＯ）／（質量％ＳｉＯ２））が１．１、溶融温度が１２１０℃、１３００℃での粘度が０．１５Ｐａ×ｓのモールドパウダーを使用した。【００６４】
連続鋳造操業では鋳型を交換せずに３０００チャージの連続鋳造を行うことを目標とし、１００チャージの鋳造終了毎に、鋳型長辺における表面割れを調査した。鋳型長辺の表面に割れが在るかを目視で調査し、割れが確認できた場合には、その時点で連続鋳造操業を中止することとした。全ての連続鋳造毎に、鋳片の表面割れを調査した。鋳片の表面割れは、浸透探傷試験（カラーチェック）を施した鋳片表面を目視で調査し、鋳片引き抜き方向に沿った縦割れ、鋳片幅方向に沿った横割れを確認した。【００６５】
比較例の鋳型では、鋳型長辺を構成する鋳型プレートに円形凹部を複数形成し、その内部に鍍金手段を用いて異種物質としてニッケル合金（室温での熱伝導率；８０（Ｗ／（ｍ×Ｋ）））を充填し、異種物質充填部を形成した。また、鋳型内壁面には、図５に示すような鍍金層５１を設けた。その材料も異種物質と同じニッケル合金を用いた。【００６６】
また、図２に示すように異種物質充填部２２が鋳型プレート２１の表面に形成され、図３に示すような突起３２を冷却水路に形成した連続鋳造用鋳型を準備し、その鋳型を用いて鋼の連続鋳造の操業を行った（本発明例１）。本発明例１は、異種物質の充填深さｔを１ｍｍとし、（１）式、（２）式、（３）式を満たすように、異種物質充填部２２及び突起３２を設置した。【００６７】
本発明例１の鋳型では、比較例と同様に鍍金層５１を設け、その材料も比較例と同様にニッケル合金を用いた。本発明例１では、使用した連続鋳造用鋳型以外は比較例と同じ条件で鋼の連続鋳造操業を行った。例えば、比較例における鋳型への冷却水の供給速度は、突起が形成されていない鋳型において冷却水路の水流のレイノルズ数Ｒｅが乱流となる速度であり、本発明例１でもまた、比較例での冷却水の供給速度と同じ速度となるように冷却水を鋳型に供給した。【００６８】
また、本発明例１では、鋳型を交換せずに３０００チャージの連続鋳造を行うことを目標とし、比較例と同様に、１００チャージの鋳造終了毎に、鋳型長辺における表面割れを調査し、鋳型長辺の表面に割れが確認された場合には、その時点で連続鋳造を中止することとした。また、連続鋳造毎に、鋳片の表面割れを調査した。【００６９】
比較例では、２４００チャージの鋳造終了時点で、鋳型長辺を構成する鋳型プレートに表面割れが見つかった。これに対して、本発明例１では、３０００チャージの鋳造終了時点でも鋳型長辺を構成する鋳型プレートに表面割れは発生しなかった。つまり、本発明例１では、鋳型長辺を構成する鋳型プレートに表面割れを生じさせずに、目標回数の連続鋳造を行うことができた。【００７０】
比較例では、鋳型の寿命について、２４００チャージの連続鋳造終了後の調査で、鋳型長辺を構成する鋳型プレートに表面割れが生じたことがわかった。一方で、本発明例１では、鋳型を交換せずに目標回数の３０００チャージの連続鋳造を行うことができ、比較例よりも鋳型の使用寿命を向上させることができた。これは、突起３２（水流撹乱部）によって、水流を比較例の場合よりも乱れた乱流にできたうえに、冷却水路の表面積を大きくして、鋳型をより効率的に冷却できたことによると考えられる。【００７１】
なお、比較例及び本発明例１の鋳片に表面割れが生じていないかを調査したが、いずれにおいても表面割れは確認されなかった。いずれの鋳型であっても、異種物質充填部によって、中炭素鋼鋳造で生じるδ鉄からγ鉄への変態に起因する凝固シェル厚みが不均一であることによって生じる表面割れを効果的に防止でき、鋳片の表面割れを防止できたと予想される。
【実施例２】
【００７２】
前述の実施例１と同様の方法で、鋼の連続鋳造の操業を行った（本発明例２〜２１）。実施例２では、１つの本発明例における鋳造チャージ数を５チャージとした。また、本発明例２〜２１の各々では、図３に示す、異種物質充填部２２の鋳型幅方向での幅ｄ（ｍｍ）、異種物質充填部２２の鋳型幅方向での間隔距離Ｐ（ｍｍ）や、鋳片引き抜き方向Ａでの異種物質充填部２２の幅ｅ（ｍｍ）などを変更し、更に、振動周波数（１／ｍｉｎ）や鋳片引き抜き速度Ｖｃ（ｍ／ｍｉｎ）を変更した。【００７３】
各操業では５チャージの連続鋳造操業を１回行うこととし、使用した鋳型では、メニスカスＭの近傍の複数の異種物質充填部２２の各々、及び、隣接する異種物質充填部２２の中間点の各々に熱電対を埋め込んで、熱電対でそれらの温度を測定した。１秒間隔で温度を測定し、その温度データを記録した。熱電対の測温点から鋳型プレート２１の溶鋼側表面までの距離は１５ｍｍである。伝熱モデルに基づき、測定した温度データから鋳型プレート２１の表面温度を算出した。【００７４】
本発明例１９を除く本発明例では、図３に示すように、冷却水路３１の鋳型プレート２１側に突起３２を設けた。一方で、本発明例１９では、冷却水路３１のバックアッププレート２３側に突起３２を設けた。【００７５】
本発明例２〜２１での幅ｄ、間隔距離Ｐ（ｍｍ）などや、算出した温度を表１に示す。【００７６】
【表１】
2020095932.tif 000003
【００７７】
表１では、（１）〜（３）式の項目を設けている。（１）〜（３）式の各項目が「〇」である場合には、各項目の式の条件を満たし、「×」である場合には、その条件を満たさないことを意味する。【００７８】
また、表１には、複数の異種物質充填部２２と複数の中間点とで測定された温度データから伝熱モデルに基づき得られた鋳型プレート２１の表面温度の平均温度を算出し、次いで、５チャージの連続鋳造の定常操業時間内のデータサンプル数で前記平均温度を更に平均して算出される値を「メニスカス位置温度」として記載している。更に表１には、５チャージの連続鋳造の定常操業時間内において複数の異種物質充填部２２と複数の中間点とで測定された温度データから同様にして算出される鋳型プレート２１の表面温度と、「メニスカス位置温度」との差の絶対値のうちの最大の値を「最大温度振幅」として記載している。【００７９】
表１の「メニスカス位置温度」が低いほど、メニスカスＭの位置での鋳型プレートの表面がより冷却されていることを意味し、また、「最大温度振幅」が小さいほど、メニスカスＭの位置での鋳型幅方向において、冷却むらが抑えられていることを意味している。【００８０】
実施例２でも、全ての連続鋳造操業毎に鋳片の表面割れを調査した。１チャージの連続鋳造操業で１０枚のスラブ鋳片を製造することができ、１つの本発明例で５チャージを連続鋳造しているので、１つの本発明例で５０枚のスラブ鋳片が製造される。この全ての鋳片に対して浸透探傷試験を施し、浸透探傷試験を施した鋳片表面を目視で調査し、鋳片表面割れを調査した。鋳片の表面に横割れ及び／または縦割れを発見した場合には、その鋳片を数え、スラブ総数（＝５０）に対する、割れが発見された鋳片の総数の百分率を、縦割れ及び横割れ毎に、「縦割れ発生率」（％）及び「横割れ発生率」（％）として表１に示した。この割れ発生率がゼロ（＝０）でない場合も、非常に細かな割れを目視で発見した場合でもその鋳片を数えているので、割れ発生率が１５％以下であれば、実質的には問題ない。【００８１】
メニスカス位置温度が３００℃以下であり且つ最大温度振幅が４０℃以下であれば、概ね安定的に冷却できているといえる。また、異種物質充填部が鋳型表面に形成されていれば、大抵の場合には、鋳片の表面割れを防ぐことができる。【００８２】
（１）〜（３）式を満たす本発明例２〜１２では、１回の連続鋳造操業で得られた全ての鋳片で表面割れを防ぐことができた。また、鋳型においてはメニスカス位置温度が３００℃以下であり且つ最大温度振幅が４０℃以下であるので、より効果的に鋳型を冷却できたことが確認できた。【００８３】
本発明例１３〜１６では、（３）式を満たしており、冷却は概ね効果的にできていたことがわかるものの、（１）式及び／または（２）式を満たさないので、５０枚のスラブ鋳片のうちの幾らかで、縦割れ及び／または横割れが生じた。【００８４】
本発明例１７は、（１）式及び（２）式を満たしているので、表面割れが生じた鋳片はなかったが、（３）式を満たさないので、メニスカス位置温度が３００℃を超えており、冷却効果が本発明例３などよりも劣っていることがわかる。本発明例１８では、最大温度振幅が２２℃であり、本発明例３よりも鋳型幅方向に沿った冷却むらが小さい。しかし、メニスカス位置温度は本発明例３よりも上昇しており、メニスカスの冷却については、本発明例３よりも劣る。また、本発明例１８では、充填深さｔが０．５未満であるので、周期的な熱抵抗の変動量が、他の本発明例の場合よりも小さくなり、（１）式を満たしているものの、縦割れが発生した。【００８５】
本発明例１９は、バックアッププレート２３側に突起３２を設けてある以外は本発明例５と同じ条件で鋼の連続鋳造を行っている。本発明例１９では、本発明例５と同様に鋳片の表面割れ発生率はゼロであるものの、メニスカス位置温度は、本発明例５よりも若干上昇した。これは、突起３２がバックアッププレート２３側に設けてあるので、冷却水路３１に面する鋳型プレート２１の表面積が本発明例５の場合よりも小さくなったことによると推察される。【００８６】
（３）式を満たす本発明例２０は、最大温度振幅が本発明例３より小さい。但し、本発明例２０は、メニスカス位置温度が本発明例３よりも高くなっている。メニスカス位置温度が高くなるということは、鋳型幅方向に沿ったいずれの位置でも温度が高いことを意味しており、その結果、最大温度振幅（最も高い温度または低い温度と平均温度との差）が小さくなっていると推察される。本発明例２１は、（３）式を満たさないので、やはり、メニスカス位置温度が３００℃を超え、最大温度振幅が４０℃を超えている。【００８７】
以上の結果からわかるとおり、本発明によって、中炭素鋼の鋳片の表面割れの発生を抑制できるとともに、異種物質充填部が形成されたメニスカス部近傍の鋳型プレートの温度を効果的に低下させることができることが確認できた。本発明によって、異種物質充填部が形成された鋳型の長寿命化が達成できる。
【符号の説明】
【００８８】
１  連続鋳造用鋳型
２  鋳型長辺
３  鋳型短辺
４  溶鋼
５  浸漬ノズル
２１  鋳型プレート
２２  異種物質充填部（円形）
２３  バックアッププレート
３１  冷却水路
３２  突起（水流撹乱部）
４２  突起（水流撹乱部）
５１  鍍金層
【図１】
2020095932.tif 000004
【図２】
2020095932.tif 000005
【図３】
2020095932.tif 000006
【図４】
2020095932.tif 000007
【図５】
2020095932.tif 000008
【国際調査報告】
2020095932.tif 000009
2020095932.tif 000010
2020095932.tif 000011
2020095932.tif 000012